(57)【要約】【課題】発色部の形成精度を高めることのできる薄型フィルム、および、当該薄型フィルムを備える転写シートを提供する。【解決手段】薄型フィルム１０は、０．１ｇ／ｍ２以上４ｇ／ｍ２以下の平均質量を有する薄膜層２０を備える。薄膜層２０は、インクの硬化物である発色部が形成される対象面２０Ｓを有し、対象面２０Ｓの算術平均粗さＲａが、０．１μｍ以上５μｍ以下である。また、転写シートは、薄型フィルム１０と、薄型フィルム１０を支持する支持基材とを備える。【選択図】図１
2020152647.tif 000002
【特許請求の範囲】
【請求項１】
０．１ｇ／ｍ２以上４ｇ／ｍ２以下の平均質量を有する薄膜層を備える薄型フィルムであって、
前記薄膜層は、インクの硬化物である発色部が形成される対象面を有し、
前記対象面の算術平均粗さＲａが、０．１μｍ以上５μｍ以下である
薄型フィルム。
【請求項２】
前記対象面に前記発色部を備える
請求項１に記載の薄型フィルム。
【請求項３】
前記発色部を覆う疎水性樹脂層を備える
請求項２に記載の薄型フィルム。
【請求項４】
前記薄膜層は、生体適合高分子膜であり、
前記薄膜層の密度は、１ｇ／ｃｍ３以上３ｇ／ｃｍ３以下である
請求項１〜３のいずれか一項に記載の薄型フィルム。
【請求項５】
前記薄型フィルムは、前記薄膜層における前記対象面と反対側の面を最外面として有し、当該最外面、または、前記薄型フィルムにおける当該最外面とは反対側の最外面が、肌に貼り付けられる
請求項１〜４のいずれか一項に記載の薄型フィルム。
【請求項６】
請求項１〜５のいずれか一項に記載の薄型フィルムと、
前記薄型フィルムを支持する支持基材と、
を備える転写シート。
【発明の詳細な説明】
【技術分野】
【０００１】
本発明は、薄型フィルム、および、薄型フィルムを備える転写シートに関する。
【背景技術】
【０００２】
数ｎｍ〜数μｍ程度の厚さを有した薄膜層は、生体器官の表面に対する接着性を有するため、当該薄膜層を臓器や皮膚等に貼り付けて利用することが試みられている。
例えば、非特許文献１では、上記薄膜層が創傷の被覆材として利用可能であることが報告されている。また、上記薄膜層を、スキンケアやメイクアップの補助のために肌に貼り付けることも提案されている。例えば、特許文献１では、薄膜層を肌に貼り付けた後に、薄膜層の上から化粧料を塗布する美容方法が提案されている。さらに、特許文献２には、薄膜層と、薄膜層へのインクの塗布によって形成された発色部とを備える薄型フィルムが記載されている。例えば、肌色の発色部を備える薄型フィルムを肌に貼り付けることで、肌における傷の隠蔽や、シミやソバカスを目立たなくすることが可能である。
【先行技術文献】
【特許文献】
【０００３】
【特許文献１】国際公開第２０１４／０５８０６６号
【特許文献２】特開２０１５−１９３６０４号公報
【非特許文献】
【０００４】
【非特許文献１】Ｔ．Ｆｕｊｉｅ  ｅｔ  ａｌ．，Ａｄｖ．Ｆｕｎｃｔ．Ｍａｔｅｒ．，２００９年，１９巻，２５６０−２５６８頁
【発明の概要】
【発明が解決しようとする課題】
【０００５】
しかしながら、印刷法等によって薄膜層にインクを供給して発色部を形成する場合、インクの濡れ広がりが生じるために、所望の色の発色部を所望の範囲に精度よく形成することは困難であった。例えば、所定のパターンに発色部を形成しようとした場合には、発色部の外縁に滲みが生じて、設計されたパターンと実際に形成されたパターンとの間に隔たりが生じてしまう。
【０００６】
本発明は、発色部の形成精度を高めることのできる薄型フィルム、および、当該薄型フィルムを備える転写シートを提供することを目的とする。
【課題を解決するための手段】
【０００７】
上記課題を解決する薄型フィルムは、０．１ｇ／ｍ２以上４ｇ／ｍ２以下の平均質量を有する薄膜層を備える薄型フィルムであって、前記薄膜層は、インクの硬化物である発色部が形成される対象面を有し、前記対象面の算術平均粗さＲａが、０．１μｍ以上５μｍ以下である。
【０００８】
上記構成によれば、対象面に供給されたインクと接する薄膜層の表面積が増大することに起因して、インクの広がりが抑えられる。その結果、発色部の形成精度が高められる。
上記構成において、薄型フィルムは、前記対象面に前記発色部を備えてもよい。
上記構成によれば、形成精度の高い発色部を備える薄型フィルムが実現される。
【０００９】
上記構成において、薄型フィルムは、前記発色部を覆う疎水性樹脂層を備えてもよい。
上記構成によれば、発色部が外気に曝されることや、発色部が直接に被転写体に接することが抑えられる。
【００１０】
上記構成において、前記薄膜層は、生体適合高分子膜であり、前記薄膜層の密度は、１ｇ／ｃｍ３以上３ｇ／ｃｍ３以下であってもよい。
上記構成によれば、生体への貼り付けに適した薄膜層が実現される。そして、こうした生体組織に親和性を有した薄型フィルムにおいて、発色部の形成精度が高められる。
【００１１】
上記構成において、前記薄型フィルムは、前記薄膜層における前記対象面と反対側の面を最外面として有し、当該最外面、または、前記薄型フィルムにおける当該最外面とは反対側の最外面が、肌に貼り付けられてもよい。
【００１２】
上記構成によれば、形成精度の高い発色部を備える薄型フィルムが肌に貼り付けられるため、メイクアップの補助等の薄型フィルムの機能が高められる。また、薄膜層の両面が対象面であって両面に発色部が形成されている形態と比較して、薄型フィルムを薄くすることができる。したがって、メイクアップの補助等の薄型フィルムに求められる機能を十分に実現しつつも、薄型フィルムの肌に対する追従性が高められ、使用者の違和感を低減することができる。
【００１３】
上記課題を解決する薄型フィルムは、上記薄型フィルムと、前記薄型フィルムを支持する支持基材と、を備える。
上記構成によれば、転写シートの保管時や移動時に、薄型フィルムの変形が抑えられる。また、支持基材に支持されていることにより、薄型フィルムが取り扱いやすくなる。
【発明の効果】
【００１４】
本発明によれば、薄膜層に対する発色部の形成精度を高めることができる。
【図面の簡単な説明】
【００１５】
【図１】薄型フィルムの一実施形態について、第１形態の薄型フィルムの断面構造を示す図。
【図２】（ａ）は、従来の薄膜層における発色部の形成過程を示す図、（ｂ）は、一実施形態の薄膜層における発色部の形成過程を示す図。
【図３】薄型フィルムの一実施形態について、第２形態の薄型フィルムの断面構造を示す図。
【図４】薄型フィルムの一実施形態について、第２形態の薄型フィルムにおける他の例の断面構造を示す図。
【図５】薄型フィルムの一実施形態について、第３形態の薄型フィルムの断面構造を示す図。
【図６】薄型フィルムの一実施形態について、薄型フィルムの変形例の断面構造を示す図。
【図７】転写シートの一実施形態について、転写シートの断面構造を示す図。
【発明を実施するための形態】
【００１６】
図面を参照して、薄型フィルム、および、転写シートの一実施形態を説明する。転写シートは、転写シートが備える薄型フィルムを、被転写体に転写するために用いられる。被転写体は特に限定されないが、例えば生体の皮膚である。
【００１７】
［薄型フィルムの構成］
本実施形態の薄型フィルム１０として、３つの形態を順に説明する。
図１が示すように、第１形態の薄型フィルム１０Ａは、薄膜層２０から構成される。薄膜層２０は、インクの硬化物である発色部が形成される対象面２０Ｓを有する。薄型フィルム１０Ａは、対象面２０Ｓへの発色部の形成が行われた後に、被転写体に貼り付けられる。
【００１８】
薄膜層２０が有する２つの面のうちの一方のみが対象面２０Ｓであってもよいし、２つの面の両方が対象面２０Ｓであってもよい。言い換えれば、薄膜層２０の片面のみに発色部が形成されてもよいし、薄膜層２０の両面に発色部が形成されてもよい。図１は、薄膜層２０の片面のみが対象面２０Ｓである形態を例示している。
【００１９】
対象面２０Ｓは凹凸を有し、対象面２０Ｓの算術平均粗さＲａは、０．１μｍ以上５μｍ以下である。算術平均粗さＲａは、ＪＩＳＢ ０６０１−１９９４に準拠して測定される。対象面２０Ｓの凹凸は、薄膜層２０の表面の成形によって形成された凹凸であってもよいし、薄膜層２０に分散した粒子の形状に追従する凹凸であってもよい。また、対象面２０Ｓの凹凸は、対象面２０Ｓにて突出する複数の凸部から構成されてもよいし、対象面２０Ｓにて窪む複数の凹部から構成されてもよいし、こうした凸部と凹部との混合により構成されてもよい。凸部や凹部の大きさは、一定であってもよいし、一定でなくてもよい。また、凸部や凹部は、規則的に配置されていてもよいし、不規則に配置されていてもよい。
【００２０】
対象面２０Ｓが上記の表面粗さを有することにより、発色部の形成精度が高められる。この原理を、図２を参照して説明する。図２（ａ）は、平坦な面にインクを塗布した場合を模式的に示し、図２（ｂ）は、凹凸を有する面にインクを塗布した場合を模式的に示す。
【００２１】
対象面２０Ｓと対向する方向から見た平面視において所定の面積を有する領域にインクを供給した場合に、対象面２０Ｓが凹凸を有する方が、当該領域にてインクに接する薄膜層２０の表面積が増大する。例えば、図２が示すように、上記平面視にて幅Ｗｏを有する領域ＲｏにインクＩｎを供給した場合、領域ＲｏにてインクＩｎに接する薄膜層２０の表面積は、対象面２０Ｓが凹凸を有する場合の方が大きくなる。
【００２２】
インクが含む液体は、薄膜層２０の厚さ方向に浸透するとともに対象面２０Ｓに沿って広がる。これにより、インクの濡れ広がりが生じる。インクが対象面２０Ｓに沿って広がるとき、インクが広がる領域の上記平面視での大きさは、対象面２０Ｓが凹凸を有する場合の方が、対象面２０Ｓが平坦である場合と比較して小さくなる。例えば、図２が示すように、領域Ｒｏに供給された所定量のインクＩｎが広がる表面積を表面積Ｌとするとき、対象面２０Ｓが平坦である場合での、表面積Ｌを有する領域Ｒ１の上記平面視での幅Ｗ１よりも、対象面２０Ｓが凹凸を有する場合での、表面積Ｌを有する領域Ｒ２の上記平面視での幅Ｗ２の方が小さくなる。
【００２３】
したがって、対象面２０Ｓが凹凸を有することにより、上記平面視にてインクが濡れ広がる範囲が縮小され、インクの供給された領域よりも発色層が広がって形成されることが抑えられる。
【００２４】
また、対象面２０Ｓが凹凸を有する場合、上述のように、インクが供給された領域でインクに接する薄膜層２０の表面積が増大することにより、薄膜層２０の厚さ方向へのインクの浸透、すなわち、インクが含む液状の媒質の浸透が促進される。その結果、インクが含む顔料等の発色材料の対象面２０Ｓへの定着が促進され、対象面２０Ｓに沿ったインクの広がりが抑えられる。これによっても、インクの供給された領域よりも発色層が広がって形成されることが抑えられる。
【００２５】
対象面２０Ｓの算術平均粗さＲａが０．１μｍ以上であれば、上述のようにインクの供給された領域よりも発色層が広がって形成されることを抑える効果が十分に得られる。また、対象面２０Ｓの算術平均粗さＲａが５μｍより大きいと、薄膜層２０の厚さが局所的に薄い部分が生じる場合があり、薄膜層２０の強度が低くなりやすい。したがって、対象面２０Ｓの算術平均粗さＲａが５μｍ以下であることにより、薄膜層２０が破れやすくなることが抑えられる。薄膜層２０の強度を高めるためには、対象面２０Ｓの算術平均粗さＲａは、４μｍ以下であることがより好ましい。
【００２６】
薄膜層２０は、単一の層であってもよいし、複数の層から構成されていてもよい。薄膜層２０は、被転写体に対する接着性を発現する程度の薄さを有する。こうした特性を薄膜層２０の質量で表すと、薄膜層２０の単位面積あたりの平均質量は、０．１ｇ／ｍ２以上４ｇ／ｍ２以下である。このときの薄膜層２０の密度は、例えば、１ｇ／ｃｍ３以上３ｇ／ｃｍ３以下である。
【００２７】
上記平均質量は、薄膜層２０における任意の３箇所の各々を、平面視にて１辺が１００ｍｍの正方形形状の膜片に切り出し、３つの膜片の精密天秤で測定した質量の平均値を１００倍することにより求められる。
【００２８】
上記平均質量が０．１ｇ／ｍ２以上であることにより、薄膜層２０の強度が十分に確保されるため、被転写体への貼り付けに際して薄膜層２０が破れることが抑えられる。上記平均質量が４ｇ／ｍ２以下であることにより、薄膜層２０の被転写体に対する接着性、特に肌に対する接着性が十分に得られる。そして、薄膜層２０を肌に貼り付けたときに、薄膜層２０に皺が発生することや使用者に違和感が生じることが抑えられる。
【００２９】
なお、上記平均質量は、薄膜層２０が、添加剤として、例えばオイル等の可塑剤として機能する成分や、各種の樹脂成分や、粒子等を含有している場合に大きくなる。添加剤を含有しない場合には、薄膜層２０の単位面積あたりの平均質量は、０．１ｇ／ｍ２以上２．０ｇ／ｍ２以下であることが好ましい。
【００３０】
図３を参照して、薄型フィルムの第２形態を説明する。図３が示すように、第２形態の薄型フィルム１０Ｂは、上述の薄膜層２０に加えて、発色部２１を備えている。発色部２１は、対象面２０Ｓに位置している。なお、以下の図においては、発色部２１における対象面２０Ｓと反対側の面を平坦に図示しているが、発色部２１は対象面２０Ｓの凹凸に追従した形状を有していてもよい。
【００３１】
発色部２１は、発色材料を含むインクの硬化物である。発色部２１は、所定の波長域の光源下において視認可能な任意の色を呈する。例えば、発色部２１は、可視領域の光の下にて有色に視認されてもよいし、紫外領域の光の下にて有色に視認されてもよい。
【００３２】
発色部２１は、単色であってもよいし、互いに異なる色を呈する複数の領域を有していてもよい。また、発色部２１は、対象面２０Ｓにおける一部の領域に位置していてもよいし、対象面２０Ｓの全体に位置していてもよい。例えば、発色部２１は、模様、絵柄、文字等のパターンを構成していてもよいし、色の濃度が徐々に変化するグラデーション状に構成されていてもよい。
【００３３】
発色部２１によって実現される薄型フィルム１０Ｂの機能は特に限定されない。発色部２１によって、肌における傷やシミやソバカス等の瑕疵の隠蔽機能が薄型フィルム１０Ｂに付与されてもよいし、タトゥーシールのような肌に対する装飾機能が薄型フィルム１０Ｂに付与されてもよい。また、発色部２１が、識別情報等の情報を有するパターンを構成し、こうした情報が、被転写体に貼られた薄型フィルム１０Ｂから読み取られて利用されてもよい。この場合、発色部２１は、可視領域の光の下では視認されないように構成されていてもよい。例えば、薄膜層２０の両面が対象面２０Ｓである場合、一方の対象面２０Ｓには、可視領域の光の下で視認可能な色の発色部２１が形成され、他方の対象面２０Ｓには、上記情報を有する発色部２１であって、可視領域の光の下では視認されない発色部２１が形成されていてもよい。
【００３４】
対象面２０Ｓが上述の表面粗さを有していることにより、発色部２１の形成範囲の精度が高められる。したがって、所望のパターンに発色部２１を形成しようとする場合には、パターンの滲みが抑えられて、設計に対するパターンの形成精度が高められる。また、発色部２１にて互いに異なる色を呈する領域が隣接する場合には、色の切り替わりの位置の設計に対する精度が高められる。発色部２１がグラデーション状に構成されている場合にも、色の濃度の変化の位置の精度が高められるため、グラデーションの勾配が、設計に沿って精度よく形成される。
【００３５】
なお、図３が示すように、発色部２１は、対象面２０Ｓ上に位置していてもよいし、図４が示すように、発色部２１の一部は、対象面２０Ｓから薄膜層２０の内部に浸み込んでいてもよい。発色部２１の形成のためのインクが含む発色材料が、媒質とともに薄膜層２０内に浸透した場合には、薄膜層２０の内部に一部が浸み込んだ発色部２１が形成される。
【００３６】
図５を参照して、薄型フィルムの第３形態を説明する。図５が示すように、第３形態の薄型フィルム１０Ｃは、上述の薄膜層２０および発色部２１に加えて、疎水性樹脂層２２を備えている。疎水性樹脂層２２は、対象面２０Ｓ上にて、発色部２１を覆っている。疎水性樹脂層２２は、例えば、薄膜層２０上の全体に広がっている。
【００３７】
疎水性樹脂層２２が設けられていることによって、発色部２１が保護される。薄型フィルム１０Ｃのなかで、薄膜層２０に対して発色部２１が位置する側の面が、被転写体の外側に向けられて外気に曝される場合、疎水性樹脂層２２の表面が最外面となって外気に曝される。そのため、疎水性樹脂層２２が設けられず発色部２１が外気に曝される形態と比較して、擦れ等によって発色部２１が対象面２０Ｓから脱離することが抑えられる。また、薄型フィルム１０Ｃのなかで、薄膜層２０に対して発色部２１が位置する側の面が、被転写体としての肌に貼り付けられる場合には、疎水性樹脂層２２が設けられていることによって、発色部２１が直接に肌に接することが抑えられるため、発色材料が肌に刺激を与えることが抑えられる。
【００３８】
薄型フィルム１０Ｃが肌に貼り付けられる場合、薄型フィルム１０Ｃは汗等の水分と接触しやすい。疎水性樹脂層２２は、疎水性の樹脂を主成分とするため、薄型フィルム１０Ｃが水分と接触する場合であっても、疎水性樹脂層２２が発色部２１を覆っている状態を好適に維持できる。
【００３９】
疎水性樹脂層２２の単位面積あたりの平均質量は、３．９ｇ／ｍ２以下であることが好ましい。このときの疎水性樹脂層２２の密度は、例えば、１ｇ／ｃｍ３以上３ｇ／ｃｍ３以下である。上記平均質量は、薄膜層２０の平均質量と同様の方法によって測定される。
【００４０】
なお、第１〜第３形態のいずれにおいても、薄膜層２０の厚さは、必ずしも、対象面２０Ｓにて凸部である部位で厚く、対象面２０Ｓにて凹部である部位で薄くなっている必要はない。薄膜層２０は、１つの対象面２０Ｓにおいて凸部となる部位で当該対象面２０Ｓと反対側の面が凹部となる部分、言い換えれば、断面波形状を有した部分を含んでもよい。図６は、例として、こうした薄膜層２０を備える第２形態の薄型フィルム１０Ｂを示す。薄膜層２０が断面波形状を有していると、薄膜層２０が対象面２０Ｓにて凸部となる部位で厚くなっている形態と比較して、特に当該凸部の部位でインクの媒質が薄膜層２０を透過しやすい。それゆえ、発色材料の対象面２０Ｓへの定着が促進されて、対象面２０Ｓに沿ったインクの広がりが抑えられる。
【００４１】
［薄型フィルムの材料］
薄膜層２０を構成する材料は、特に限定されない。被転写体が生体である場合、薄膜層２０は、生体組織と親和性を有した生体適合高分子膜であることが好ましい。この場合、薄膜層２０の材料は、例えば、ポリ乳酸、ヒアルロン酸、ポリグリコール酸、フィブロイン、ポリカプロラクトン、キトサン等の高分子材料、これらの高分子材料の共重合体、および、アクリルウレタン共重合体からなる群から選択される１種以上の材料である。薄膜層２０の材料における分子量の制限は特になく、薄膜層２０は、所定の平均分子量を有する１種類の材料から構成されていてもよいし、互いに異なる平均分子量を有する複数種類の材料から構成されてもよい。
【００４２】
また、薄型フィルム１０が被転写体としての肌に貼り付けられる場合、薄膜層２０は、皮膚において所定の機能を発揮する物質である機能性物質を含有していてもよい。機能性物質は、例えば、保湿クリームや美容液等のスキンケアに用いられる化粧料あるいは化粧料成分、色素、薬剤、タンパク質、および、酵素等である。薄膜層２０は、機能性物質を１種類のみ含有していてもよいし、２種類以上を含有していてもよい。また、薄膜層２０は、可塑剤等の各種の添加剤を含有していてもよい。
【００４３】
対象面２０Ｓの凹凸を粒子の含有によって生じさせる場合、粒子としては、例えば、無機フィラーや有機フィラーが用いられる。無機フィラーの材料としては、例えば、タルク、シリカ、マイカ、アルミナ、酸化亜鉛、酸化チタン、硫酸バリウム、炭酸カルシウム、炭酸マグネシウム、ケイ酸バリウム、ケイ酸カルシウム、金属石鹸、シリコーン等が挙げられる。有機フィラーの材料としては、例えば、ポリアミド、ポリエチレン、ポリプロピレン、アクリル樹脂、ポリウレタン、ポリテトラフルオロエチレン、セルロース等が挙げられる。薄膜層２０が含有する粒子のレーザー回折散乱法による体積平均粒子径は、薄膜層２０の形成工程にて粒子の凝集を抑える観点から０．５μｍ以上であることが好ましく、上記形成工程にて粒子の沈降を抑える観点から２０．０μｍ以下であることが好ましい。
【００４４】
発色部２１の形成のためのインクは、液体である媒質と、顔料や染料である発色材料とを含む。媒質は分散媒であっても溶媒であってもよく、すなわち、発色材料はインク中に分散されていてもよいし溶解されていてもよい。さらに、インクは、分散された発色材料と溶解された発色材料とを含んでいてもよい。
【００４５】
インクの媒質としては、水や各種の有機溶剤を用いることができる。複数の材料の混合によってインクの媒質が構成されていてもよい。顔料としては、公知の有機顔料や無機顔料を用いることができる。黒色の無機顔料の一例としては、カーボンブラックが挙げられる。染料としては、例えば、公知の合成食用色素や天然食用色素を用いることができる。インクは、発色材料として複数の種類の材料を含んでいてもよく、複数の顔料や染料の混合によって所望の色味に調整されていればよい。薄型フィルム１０が肌に貼り付けられる場合には、インクの材料、特に、発色材料は、肌に対する影響が小さい材料であることが好ましい。また、インクは、分散剤等の添加剤を含有していてもよい。
【００４６】
疎水性樹脂層２２を構成する疎水性樹脂は、特に限定されない。疎水性樹脂としては、例えば、ポリ乳酸、ポリカプロラクトン、アクリル樹脂、ポリカーボネート等の高分子材料、これらの高分子材料の共重合体、アクリルウレタン共重合体等が挙げられる。疎水性樹脂層２２の材料における分子量の制限は特になく、疎水性樹脂層２２は、所定の平均分子量を有する１種類の材料から構成されていてもよいし、互いに異なる平均分子量を有する複数種類の材料から構成されてもよい。
【００４７】
また、薄型フィルム１０が肌に貼り付けられる場合、疎水性樹脂層２２は、皮膚において所定の機能を発揮する物質である機能性物質を含有していてもよい。機能性物質は、例えば、保湿クリームや美容液等のスキンケアに用いられる化粧料あるいは化粧料成分、色素、薬剤、タンパク質、および、酵素等である。疎水性樹脂層２２は、機能性物質を１種類のみ含有していてもよいし、２種類以上を含有していてもよい。また、疎水性樹脂層２２は、可塑剤等の各種の添加剤を含有していてもよい。
【００４８】
［転写シートの構成］
図７が示すように、転写シート３０は、薄型フィルム１０と、薄型フィルム１０を支持する支持基材３１とを備えている。図７では、転写シート３０が第３形態の薄型フィルム１０Ｃを備える形態を例示しているが、転写シート３０は第２形態の薄型フィルム１０Ｂを備えていてもよい。
【００４９】
薄型フィルム１０が有する面のうち、支持基材３１に支持される面が、支持面１１Ｆであり、支持面１１Ｆと反対側の最外面が、非支持面１１Ｎである。薄膜層２０の片面のみが対象面２０Ｓである場合、支持面１１Ｆは、薄型フィルム１０における対象面２０Ｓと同一の側に向いた最外面であってもよいし、対象面２０Ｓと反対側に向いた最外面であってもよい。支持面１１Ｆが凹凸を有する場合、支持基材３１は、支持面１１Ｆの凹凸を埋めていてもよいし、埋めていなくてもよい。
【００５０】
薄型フィルム１０が被転写体に貼り付けられたときに、支持面１１Ｆは外気に曝され、非支持面１１Ｎは被転写体に接する。すなわち、薄膜層２０の片面のみに発色部２１が設けられる場合、薄型フィルム１０が有する面のうち、薄膜層２０に対して発色部２１と同一の側に位置する最外面が被転写体に貼り付けられてもよいし、薄膜層２０に対して発色部２１と反対側に位置する最外面が被転写体に貼り付けられてもよい。
【００５１】
特に第２形態の薄型フィルム１０Ｂを転写シート３０が備える場合、発色部２１が位置する側の最外面が被転写体に貼り付けられる形態であれば、被転写体上において発色部２１が薄膜層２０で覆われるため、発色部２１の脱離が抑えられる。一方、発色部２１と反対側の最外面が被転写体としての肌に貼り付けられる形態であれば、発色部２１が肌に刺激を与えることが抑えられる。
【００５２】
なお、転写シート３０は、薄型フィルム１０として、第１形態の薄型フィルム１０Ａを備えていてもよい。この場合、対象面２０Ｓが非支持面１１Ｎとされ、転写シート３０に対して発色部２１が形成された後に、転写シート３０が転写に用いられる。
【００５３】
支持基材３１は、転写シート３０の保管時や、転写シート３０の使用に際して薄型フィルム１０を被転写体上へ移動させるときに、薄型フィルム１０の変形を抑える機能を有する。支持基材３１に支持されていることにより、薄型フィルム１０が取り扱いやすくなる。
【００５４】
支持基材３１は、多孔質基材であることが好ましい。多孔質基材は、内部に微小な多数の間隙を有する基材であり、液体を浸透あるいは透過させることができる。支持基材３１として用いることのできる多孔質基材としては、例えば、不織布、紙、編物、織物等の繊維材料からなるシート、メッシュ状のように間隙を含む構造を有する樹脂シートが挙げられる。これらの基材のなかでも、水分を速やかに吸収して拡散できることから、不織布が好適に用いられる。不織布を構成する繊維は、例えば、綿、麻、羊毛、パルプ等の天然繊維、レーヨン等の半合成繊維、ポリビニルアルコール、ポリアクリル酸等の合成繊維等である。上記の繊維のなかでも、天然繊維、特にパルプが好適に用いられる。不織布は、１種類の繊維から構成されていてもよいし、２種類以上の繊維から構成されていてもよい。
【００５５】
支持基材３１として用いる不織布の製造方法は特に限定されず、例えば、スパンレース法、スパンボンド法、ニードルパンチ法、メルトブロー法、エアレイ法、フラッシュ紡糸法、および、樹脂接着法のうちのいずれかによって製造された不織布であればよい。支持基材３１として用いる不織布の目付けは、１０ｇ／ｍ２以上１５０ｇ／ｍ２以下であることが好ましく、肌触り等の使用感に優れることから、２０ｇ／ｍ２以上５０ｇ／ｍ２以下であることがより好ましい。
なお、支持基材３１は、多孔質基材に限らず、内部に間隙を有さない樹脂シートや金属箔等の基材から構成されてもよい。
【００５６】
転写シート３０は、薄型フィルム１０の非支持面１１Ｎを覆う保護層を備えていてもよい。保護層は、薄型フィルム１０の非支持面１１Ｎを保護する機能を有する。保護層は、多孔質基材から構成されることが好ましい。保護層を構成する多孔質基材としては、支持基材３１を構成する多孔質基材として例示した上記の各材料を用いることができる。保護層と支持基材３１とは、同一の種類の多孔質基材から構成されてもよいし、互いに異なる種類の多孔質基材から構成されてもよい。なお、保護層は、多孔質基材に限らず、内部に間隙を有さない樹脂シートや金属箔等の基材から構成されてもよい。
【００５７】
［薄型フィルムおよび転写シートの製造方法］
薄型フィルム１０および転写シート３０の製造方法の一例を説明する。なお、上述した構成の薄型フィルム１０および転写シート３０を形成可能であれば、薄型フィルム１０および転写シート３０は、下記の製造方法とは異なる方法によって製造されてもよい。
【００５８】
まず、成膜用基材の表面に、薄膜層２０を形成する。成膜用基材としては、熱可塑性樹脂、熱硬化性樹脂、水溶性樹脂、金属酸化物、金属等から構成された基材が用いられる。例えば、成膜用基材は、ポリエチレンテレフタレート、ポリエチレンナフタレート、ポリエチレン、ポリプロピレン、アクリル樹脂、ポリカーボネート、シクロオレフィン、ポリアミド、エポキシ樹脂、ウレタン樹脂、ポリビニルアルコール等の樹脂からなる基材、こうした樹脂基材に対して延伸加工や離型処理やマット加工が施された基材である。あるいは、成膜用基材として、ガラス、石英、アルミニウム等の無機物からなる基材や、こうした無機物からなる基材に対して離型処理やマット加工を施した基材が用いられてもよい。また、成膜用基材は、多孔質基材のように、液体の浸透性が高い基材であってもよい。
【００５９】
薄膜層２０の材料が溶媒に溶かされた塗液が、成膜用基材の表面に塗布され、その塗膜が乾燥されることによって、薄膜層２０が形成される。上記溶媒としては、薄膜層２０の材料の特性に応じて、酢酸エチルや酢酸ブチル等のエステル系溶剤、アセトンやエチルメチルケトン等のケトン系溶剤、トルエンやヘキサン等の非極性溶媒、水やアルコール等の極性溶媒等が用いられる。
【００６０】
塗液の塗布方法は、塗液の塗布量を精密に制御可能な方法であれば特に限定されない。塗布方法としては、例えば、グラビア法、マイクログラビア法、スピンコーティング法、スプレーコーティング法、シルクスクリーン法、ダイコーティング法、および、カーテンコーティング法のいずれかが利用されることが好ましい。
【００６１】
成膜用基材を支持基材３１として用いてもよいし、支持基材３１とは異なる基材を成膜用基材として用い、成膜用基材上に形成した薄膜層２０を支持基材３１上へ転写してもよい。転写方法としては、吸引による剥離を利用する方法や犠牲膜を利用する方法等、公知の転写方法が用いられればよい。
【００６２】
薄膜層２０の対象面２０Ｓの凹凸を形成する方法としては、公知の方法が用いられればよい。例えば、薄膜層２０の表面の成形による凹凸の形成方法として、下記の４つの方法が挙げられる。第１の方法では、成膜用基材として、予め凹凸が形成された基材、すなわち、マット加工が施された基材を使用する。表面に凹凸を有する成膜用基材を使用することで、薄膜層２０における成膜用基材と接する面に凹凸が形成される。第２の方法では、成膜用基材への塗液の塗布時に、ランダムなパターンの印刷版を使用して塗膜の表面に凹凸を形成することにより、薄膜層２０における成膜用基材とは反対側の面に凹凸を形成する。第３の方法では、塗膜の乾燥前に凹凸のパターンを有する版を塗膜の表面に接触させることにより、薄膜層２０における成膜用基材とは反対側の面に凹凸を形成する。第４の方法では、塗膜を乾燥した後、その成膜物の表面に、凹凸のパターンを有する版を加熱して押し当てる、もしくは、成膜物を加熱して、冷却した上記版に押し当てることにより、薄膜層２０における成膜用基材とは反対側の面に凹凸を形成する。なお、凹凸の形成に用いる版は、金属製であってもよいし、樹脂製であってもよい。
【００６３】
薄膜層２０に粒子を含有させる場合には、塗液に粒子を分散させればよい。なお、薄膜層２０の表面の成形と粒子の含有との双方によって、対象面２０Ｓの凹凸が形成されてもよい。
【００６４】
発色部２１は、成膜用基材上にて対象面２０Ｓを上面として有する薄膜層２０に対して形成されてもよいし、支持基材３１上にて対象面２０Ｓを上面として有する薄膜層２０に対して形成されてもよい。成膜用基材上の薄膜層２０に発色部２１を形成して薄型フィルム１０を形成した後に、薄型フィルム１０を支持基材３１に転写する方法によれば、薄膜層２０に対して発色部２１と同一の側の最外面が支持面１１Ｆとなる転写シート３０を形成できる。また、支持基材３１上の薄膜層２０に発色部２１を形成して薄型フィルム１０を形成する方法によれば、薄膜層２０に対して発色部２１と反対側の最外面が支持面１１Ｆとなる転写シート３０を形成できる。
【００６５】
発色部２１の形成方法、すなわち、対象面２０Ｓへのインクの供給方法としては、印刷法が用いられることが好ましい。印刷法としては、例えば、インクジェット印刷、オフセット印刷、スクリーン印刷等の方法が挙げられる。なお、例えばスプレーを利用した方法のように、印刷法以外の方法を利用して対象面２０Ｓへインクを供給してもよい。
【００６６】
発色部２１の形成時において薄膜層２０を支持する基材が、液体の浸透性の高い基材であると、薄膜層２０の厚さ方向へのインクの媒質の浸透が促進される。その結果、発色材料の対象面２０Ｓへの定着が促進され、対象面２０Ｓに沿ったインクの広がりが抑えられる。また、薄膜層２０が粒子を含有する場合、粒子が吸湿性を有していると、これによっても、薄膜層２０の厚さ方向へのインクの媒質の浸透が促進される。
【００６７】
疎水性樹脂層２２は、疎水性樹脂層２２の材料が溶媒に溶かされた塗液が、発色部２１の形成された対象面２０Ｓに塗布され、その塗膜が乾燥されることによって形成される。上記溶媒としては、疎水性樹脂層２２の材料の特性に応じて、酢酸エチルや酢酸ブチル等のエステル系溶剤、アセトンやエチルメチルケトン等のケトン系溶剤、トルエンやヘキサン等の非極性溶媒、水やアルコール等の極性溶媒等が用いられる。
【００６８】
塗液の塗布方法は、塗液の塗布量を精密に制御可能な方法であれば特に限定されない。塗布方法としては、例えば、グラビア法、マイクログラビア法、スピンコーティング法、スプレーコーティング法、シルクスクリーン法、ダイコーティング法、および、カーテンコーティング法のいずれかが利用されることが好ましい。
保護層を備える転写シート３０を形成する場合には、薄型フィルム１０の非支持面１１Ｎに、保護層が積層される。
【００６９】
［薄型フィルムの転写方法］
転写シート３０を用いた薄型フィルム１０の転写方法を説明する。以下では、支持基材３１として多孔質基材を用い、支持基材３１を湿潤させて、被転写体としての肌に薄型フィルム１０を転写する方法について説明する。
【００７０】
まず、肌における薄型フィルム１０の貼付箇所に、水等の液体を供給する。供給される液体である供給液は、転写シート３０を湿潤可能な液体であればよく、具体的には、水を含む液体、あるいは、マッサージオイル等の油類であればよい。例えば、供給液としては、水や、化粧水等の化粧料を用いることができる。
【００７１】
続いて、転写シート３０を、薄型フィルム１０の非支持面１１Ｎが貼付箇所に接するように、肌上に配置する。そして、支持基材３１の上から、転写シート３０を指等で押圧することにより、供給液を支持基材３１にまで浸透させる。
【００７２】
続いて、薄型フィルム１０から支持基材３１を剥離する。これにより、薄型フィルム１０が肌に貼り付けられる。転写シート３０が湿潤することによって、多孔質基材である支持基材３１が膨張することや、支持基材３１と薄型フィルム１０との間まで供給液が浸入すること等に起因して、支持基材３１が薄型フィルム１０から剥がれやすくなる。
【００７３】
なお、上記転写方法においては、肌上に転写シート３０を配置する前に、肌に供給液を供給する方法を例示したが、肌上に転写シート３０を配置した後に、供給液が転写シート３０に対して供給されてもよい。また、転写シート３０を湿潤させずに、支持基材３１を薄型フィルム１０から剥離してもよい。この場合、支持基材３１は多孔質基材でなくてもよい。
【００７４】
［実施例］
上述した薄型フィルムおよび転写シートについて、具体的な実施例および比較例を用いて説明する。
【００７５】
（実施例１）
ＤＬ−ポリ乳酸（武蔵野化学研究所社製）を、１０ｗｔ％となるように酢酸エチルに溶解して、薄膜層の形成のための塗液を生成した。成膜用基材として、サンドブラスト加工によって表面に凹凸を形成し、離型処理を施した厚さ１ｍｍの青板ガラスを用い、ワイヤーバーを用いて成膜用基材の表面に上記塗液を塗布して塗膜を形成した。成膜用基材の表面の算術平均粗さＲａは０．１５μｍである。上記塗膜を、オーブンで加熱して乾燥・固化させることにより、薄膜層を形成した。乾燥時の加熱温度は７０℃以上１２０℃以下の範囲から選択した。以上の工程では、薄膜層を、乾燥後の平均質量が０．４ｇ／ｍ２となるように形成した。
【００７６】
続いて、支持基材として不織布（フタムラ化学社製）を薄膜層に積層し、成膜用基材を剥離して、薄膜層を成膜用基材から支持基材に転写した。不織布の主成分はセルロースであり、目付けは２０ｇ／ｍ２である。支持基材上の薄膜層の上面は、凹凸を有する対象面となる。
【００７７】
続いて、支持基材上の薄膜層の対象面に、インクジェット印刷法を用いてインクを塗布し、パターン状の発色部を形成した。発色部の形成のためのインクは、媒質として水を用い、発色材料として赤色１０２号、黄色４号、カーボンブラックを用いて調整した。各発色材料は、インクの色が肌色系の色となるように配合した。形成対象のパターンは、０．５ｍｍ幅の帯状領域が０．５ｍｍ間隔で平行に並ぶラインアンドスペース型のパターンとした。
これにより、実施例１の薄型フィルムおよび転写シートを得た。実施例１の薄型フィルムは、第２形態の薄型フィルムである。
【００７８】
（実施例２）
成膜用基材として実施例１とは表面粗さの異なる青板ガラスを用いたこと以外は、実施例１と同様の工程によって、実施例２の薄型フィルムおよび転写シートを得た。実施例２で用いた青板ガラスは、表面にサンドブラスト加工によって形成された凹凸を有しており、表面の算術平均粗さＲａは３．５μｍである。実施例２における発色部の形成対象のパターンは、実施例１と同一のパターンである。
【００７９】
（実施例３）
成膜用基材として実施例１とは表面粗さの異なる青板ガラスを用い、乾燥後の平均質量が０．７ｇ／ｍ２となるように薄膜層を形成したこと以外は、実施例１と同様の工程によって、実施例３の薄型フィルムおよび転写シートを得た。実施例３で用いた青板ガラスは、表面にサンドブラスト加工によって形成された凹凸を有しており、表面の算術平均粗さＲａは２．８μｍである。実施例３における発色部の形成対象のパターンは、実施例１と同一のパターンである。
【００８０】
（比較例）
成膜用基材として実施例１とは表面粗さの異なる青板ガラスを用い、乾燥後の平均質量が０．７ｇ／ｍ２となるように薄膜層を形成したこと以外は、実施例１と同様の工程によって、比較例の薄型フィルムおよび転写シートを得た。比較例で用いた青板ガラスは、表面にサンドブラスト加工によって形成された凹凸を有しており、表面の算術平均粗さＲａは０．０５μｍである。比較例における発色部の形成対象のパターンは、実施例１と同一のパターンである。
【００８１】
（評価方法）
＜表面粗さの測定＞
各実施例および比較例の薄型フィルムにおける薄膜層の対象面について、算術平均粗さＲａを測定した。測定に際しては、各実施例および比較例における発色部の形成前の薄膜層から、一辺が２０ｍｍの正方形形状の試験片を作製し、平滑な基材の表面を水で湿らせて、試験片における対象面とは反対側の面を基材に貼り付け、数時間から２４時間程度、試験片を乾燥させた後、表面粗さを測定した。測定は、表面粗さ形状測定機（東京精密社製：サーフコム１３０Ａ）を用い、ＪＩＳ  Ｂ  ０６０１：１９９４に準拠した測定方法で実施した。
【００８２】
＜発色部の形成精度の評価＞
各実施例および比較例の薄型フィルムが有する発色部のパターンについて、対象面と対向する方向から見た平面視における帯状領域の幅を計測した。帯状領域の幅が、０．５ｍｍである場合を「◎」、０．５ｍｍを超え０．６ｍｍ以下である場合を「○」、０．６ｍｍを超え０．６５ｍｍ以下である場合を「△」、０．６５ｍｍを超える場合を「×」とした。
【００８３】
＜評価結果＞
各実施例および比較例について、対象面の算術平均粗さＲａの測定結果、および、発色部の形成精度の評価結果を表１に示す。
【００８４】
【表１】
2020152647.tif 000003
【００８５】
対象面の算術平均粗さＲａが、０．１μｍよりも小さい比較例では、隣接する帯状領域間の隙間が視認し難く、ラインアンドスペース型のパターンが形成できていなかった。一方、対象面の算術平均粗さＲａが、０．１μｍ以上である実施例１〜３では、隣接する帯状領域間の隙間が視認可能であり、ラインアンドスペース型のパターンが形成されていた。特に、対象面の算術平均粗さＲａが大きくなるほど、形成予定のパターンと比較して帯状領域の幅の広がりが抑えられ、パターンの形成精度が高められることが確認された。
【００８６】
以上、実施形態および実施例にて説明したように、上記薄型フィルムおよび転写シートによれば、以下に列挙する効果を得ることができる。
（１）発色部２１が形成される対象面２０Ｓの算術平均粗さＲａが、０．１μｍ以上５μｍ以下であれば、対象面２０Ｓに供給されたインクと接する薄膜層２０の表面積が増大することに起因して、インクの広がりが抑えられる。その結果、発色部２１の形成精度が高められる。
【００８７】
（２）薄型フィルム１０が、発色部２１を覆う疎水性樹脂層２２を備える形態では、発色部２１が外気に曝されることや、発色部２１が直接に被転写体に接することが抑えられる。
【００８８】
（３）被転写体が肌である場合、形成精度の高い発色部２１を備える薄型フィルム１０が肌に貼り付けられるため、メイクアップの補助等の薄型フィルム１０の機能が高められる。また、薄膜層２０の片面のみが対象面２０Ｓであって、薄膜層２０における対象面２０Ｓと反対側の面が薄型フィルム１０の最外面である形態では、薄膜層２０の両面が対象面２０Ｓであって両面に発色部２１を備える形態と比較して、薄型フィルム１０を薄くすることができる。したがって、メイクアップの補助等の薄型フィルム１０に求められる機能を十分に実現しつつも、薄型フィルム１０の肌に対する追従性が高められ、使用者の違和感を低減することができる。
【符号の説明】
【００８９】
１０，１０Ａ，１０Ｂ，１０Ｃ…薄型フィルム、１１Ｆ…支持面、１１Ｎ…非支持面、２０…薄膜層、２０Ｓ…対象面、２１…発色部、２２…疎水性樹脂層、３０…転写シート、３１…支持基材。
【図１】
2020152647.tif 000004
【図２】
2020152647.tif 000005
【図３】
2020152647.tif 000006
【図４】
2020152647.tif 000007
【図５】
2020152647.tif 000008
【図６】
2020152647.tif 000009
【図７】
2020152647.tif 000010